Гомогенная полимерная смесь, способ ее получения и ее применение

1. Гомогенная полимерная смесь, содержащая полимерную композицию, отличающаяся тем, что указанная композиция содержит по меньшей мере один полимер сложного эфира целлюлозы, который представляет собой ацетат пропионат целлюлозы (АПЦ), и по меньшей мере один другой полимер, выбранный из группы, состоящей из полибутилен сукцината (ПБС) и полипропилен сукцината (ППС), где общее количество указанного полимера сложного эфира целлюлозы и по меньшей мере одного другого полимера составляет по меньшей мере 80 мас.%, исходя из общей массы полимерной композиции, при этом указанную гомогенную смесь получают посредством обработки указанной полимерной композиции при температуре по меньшей мере 200°С.
2. Гомогенная полимерная смесь по п. 1, отличающаяся тем, что указанная полимерная композиция включает:
полимер сложного эфира целлюлозы в количестве от 5 до 95 мас.%, предпочтительно от 10 до 90 мас.%, более предпочтительно от 20 до 80 мас.%, и
по меньшей мере один другой полимер в количестве от 5 до 95 мас.%, предпочтительно от 10 до 90 мас.%, более предпочтительно от 20 до 80 мас.%,
исходя из общей массы полимерной композиции.
3. Гомогенная полимерная смесь по любому из предшествующих пунктов, отличающаяся тем, что общее количество указанного полимера сложного эфира и указанного по меньшей мере одного другого полимера составляет по меньшей мере 85 мас.%, предпочтительно по меньшей мере 90 мас.%, более предпочтительно по меньшей мере 95 мас.%, исходя из общей массы полимерной композиции, причем остальное составляют другие полимеры и/или добавки, такие как мягчители, пигменты, стабилизаторы или другие добавки, используемые для пластмассовых композиций.
4. Гомогенная полимерная смесь по любому из предшествующих пунктов, отличающаяся тем, что указанная полимерная композиция содержит по меньшей мере один мягчитель, предпочтительно триэтилцитрат (ТЭЦ).
5. Гомогенная полимерная смесь по любому из предшествующих пунктов, отличающаяся тем, что указанный по меньшей мере один другой полимер представляет собой полибутилен сукцинат (ПБС).
6. Гомогенная полимерная смесь по п. 5, отличающаяся тем, что указанный ПБС имеет молекулярную массу (Μn) от 30000 до 100000 Да, предпочтительно от 50000 до 80000 Да, более предпочтительно от 60000 до 70000 Да, измеренную с помощью эксклюзивной хроматографии (ЭХ) в хлороформе в качестве элюента (0,6 мл/мин, Т=30°С), с использованием колонок Styragel HR 4 и 3 с предварительной колонкой, определяя кривые элюирования с использованием детектора показателя преломления Waters 2414 и рассчитывая молекулярно-массовое распределение (ММР) относительно 10 x ПС (580-3040000 г/моль) стандартов с использованием программного обеспечения Waters Empower 3.
7. Гомогенная полимерная смесь по любому из предшествующих пунктов, отличающаяся тем, что указанная полимерная композиция содержит ацетат пропионат целлюлозы (АПЦ) в количестве от 55 до 80 мас.%, предпочтительно от 60 до 75 мас.%, более предпочтительно от 65 до 75 мас.%, и по меньшей мере один другой полимер, выбранный из группы, состоящей из полибутилен сукцината (ПБС) и полипропилен сукцината (ППС) в количестве от 20 до 40 мас.%, предпочтительно от 25 до 35 мас.%, исходя из общей массы композиции, и, возможно, по меньшей мере одну добавку, такую как мягчители, пигменты, стабилизаторы или другие добавки для применения в пластмассовых композициях.
8. Гомогенная полимерная смесь по любому из предшествующих пунктов, отличающаяся тем, что указанная полимерная композиция содержит ацетат пропионат целлюлозы в количестве от 55 до 80 мас.%, предпочтительно от 60 до 75 мас.%, более предпочтительно от 65 до 75 мас.%, и полибутилен сукцинат в количестве от 20 до 40 мас.%, предпочтительно от 25 до 40 мас.%, более предпочтительно от 25 до 35 мас.%, исходя из общей массы композиции, и, возможно, по меньшей мере одну добавку, такую как мягчители, пигменты, стабилизаторы или другие добавки для применения в пластмассовых композициях.
9. Гомогенная полимерная смесь по любому из предшествующих пунктов, отличающаяся тем, что сложный эфир целлюлозы имеет среднечисленную молекулярную массу от 30000 до 110000 Да, предпочтительно от 50000 до 100000 Да, более предпочтительно от 65000 до 95000 Да, измеренную с помощью эксклюзивной хроматографии (ЭХ) в хлороформе в качестве элюента (0,6 мл/мин, Т=30°С) с использованием колонок Styragel HR 4 и 3 с предварительной колонкой, определяя кривые элюирования с помощью детектора показателя преломления Waters 2414 и рассчитывая молекулярно-массовое распределение (ММР) относительно 10 x ПС (580-3040000 г/моль) стандартов с использованием программного обеспечения Waters Empower 3.
10. Гомогенная полимерная смесь по любому из предшествующих пунктов, отличающаяся тем, что сложный эфир целлюлозы имеет содержание ацетила от 0,8 до 2,0 мас.%, более предпочтительно от 1,0 до 1,5 мас.%, и/или содержание пропионила от 30 до 51 мас.%, более предпочтительно от 40 до 50 мас.%, и/или содержание гидроксила от 1,0 до 2,5 мас.%, более предпочтительно от 1,5 до 2,0 мас.%.
11. Гомогенная полимерная смесь по любому из предшествующих пунктов, отличающаяся тем, что она получена посредством переработки смешиванием в расплаве указанного полимера сложного эфира целлюлозы и указанного по меньшей мере одного другого полимера при температуре от 200 до 300°С, предпочтительно от 200 до 270°С, более предпочтительно от 210 до 250°С, еще более предпочтительно от 210 до 225°С.
2
12. Гомогенная полимерная смесь по любому из предшествующих пунктов, отличающаяся тем, что полимерная композиция содержит диоксид кремния (SiO) в количестве 0,5 мас.% или менее, предпочтительно в количестве 0,1 мас.% или менее.
13. Гомогенная полимерная смесь по любому из предшествующих пунктов, отличающаяся тем, что она содержит полимерную композицию согласно изобретению, содержащую другой компонент, который выбран из группы, состоящей из сложного эфира целлюлозы, такого как ацетат целлюлозы или ацетат бутират целлюлозы (АБЦ), алифатического или алифатически-ароматического сложного полиэфира, такого как полибутилен сукцинат адипат (ПБСА) или полибутилен адипат терефталат (ПБАТ); полигидроксиалканоата (ПГА), такого как полигидроксибутират (ПГБ); полимолочной кислоты (ПМА) и поликапролактона (ПКЛ).
14. По существу чистый и прозрачный материал, отличающийся тем, что он содержит гомогенную полимерную смесь, содержащую полимерную композицию по любому из пп. 1-13.
15. Упаковочный материал, отличающийся тем, что он содержит гомогенную полимерную смесь, содержащую полимерную композицию по любому из пп. 1-13.
16. Упаковочный материал по п .15, отличающийся тем, что он представляет собой бумагу или картонный материал, покрытый с помощью экструзии гомогенной смесью, содержащей полимерную композицию по любому из пп. 1-13.
17. Упаковочный материал по п. 15, отличающийся тем, что он представляет собой продукт, полученный литьем под давлением.
18. Упаковочный материал по п. 15, отличающийся тем, что он представляет собой продукт, полученный с применением глубокой вытяжки.
19. Упаковочный материал по п. 15, отличающийся тем, что он представляет собой продукт, полученный способом получения пленки экструзией с раздувом.
20. Способ изготовления упаковочного материала, отличающийся тем, что он включает следующие стадии:
a) смешивание в расплаве, при температуре по меньшей мере 200°С, полимерной композиции, содержащей по меньшей мере один полимер сложного эфира целлюлозы, который представляет собой ацетат пропионат целлюлозы (АПЦ), и по меньшей мере один другой полимер, выбранный из группы, состоящей из полибутилен сукцината (ПБС) и полипропилен сукцината (ППС), где общее количество указанного полимера сложного эфира целлюлозы и указанного по меньшей мере одного другого полимера составляет по меньшей мере 80 мас.%, исходя из общей массы полимерной композиции, чтобы получить гомогенную полимерную смесь;
b) возможно, гранулирование гомогенной смеси, чтобы получить гранулированную полимерную смесь, и
c) получение упаковочного материала из указанной гомогенной полимерной смеси и/или указанной гранулированной полимерной смеси.
21. Способ по п. 20, отличающийся тем, что полимерная композиция на стадии (а) представляет собой полимерную композицию, определенную в любому из пп. 1-13.
22. Способ по п. 20 или 21, отличающийся тем, что смешивание в расплаве проводят при температуре от 200 до 300°С, предпочтительно от 200 до 270°С, более предпочтительно от 210 до 250°С, еще более предпочтительно от 210 до 225°С.
23. Способ по любому из пп. 20, 21 или 22, отличающийся тем, что смешивание в расплаве проводят в течение периода времени, составляющего по меньшей мере 10 с, предпочтительно по меньшей мере 30 с, более предпочтительно от 1 мин до 5 ч, например, от 2 мин до 1 ч.
24. Способ по любому из пп. 20-23, отличающийся тем, что получение упаковочного материала из указанной гомогенной полимерной смеси и/или указанной гранулированной полимерной смеси выполняют при температуре по меньшей мере 200°С, предпочтительно по меньшей мере 210°С и более предпочтительно от 210 до 500°С.
25. Способ по любому из пп. 20-24, отличающийся тем, что получение упаковочного материала из указанной гомогенной полимерной смеси и/или указанной гранулированной полимерной смеси выполняют посредством нанесения покрытия из гомогенной смеси, содержащей полимерную композицию по любому из пп. 1-13, экструзией на бумагу или картонный материал, где нанесение покрытия экструзией выполняют при температуре от 200 до 300°С, предпочтительно от 210 до 260°С, наиболее предпочтительно от 225 до 250°С.
26. Способ по п. 25, отличающийся тем, что указанная гомогенная полимерная смесь содержит полимерную композицию, содержащую полимер сложного эфира в количестве по меньшей мере 50 мас.%, предпочтительно от 60 до 90 мас.%, более предпочтительно от 60 до 75 мас.%, и по меньшей мере один другой полимер в количестве от 50 мас.% или менее, предпочтительно от 10 до 40 мас.%, более предпочтительно от 25 до 40 мас.%, исходя из общей массы полимерной композиции, и, возможно, добавки.
27. Способ по любому из пп. 20-24, отличающийся тем, что получение упаковочного материала из указанной гомогенной полимерной смеси и/или указанной гранулированной полимерной смеси выполняют посредством литья под давлением, где литье под давлением выполняют при температуре от 200 до 300°С, предпочтительно от 200°С до 250°С, наиболее предпочтительно от 210 до 230°С.
28. Способ по п. 27, отличающийся тем, что указанная гомогенная полимерная смесь содержит полимерную композицию, содержащую полимер сложного эфира целлюлозы в количестве по меньшей мере 50 мас.%, предпочтительно от 60 до 95 мас.%, более предпочтительно от 65 до 90 мас.%, и по меньшей мере один другой полимер в количестве 50 мас.% или менее, предпочтительно от 5 до 40 мас.%, более предпочтительно от 10 до 35 мас.%, исходя из общей массы полимерной композиции.
29. Способ по любому из пп. 20-24, отличающийся тем, что получение упаковочного материала из указанной гомогенной полимерной смеси и/или указанной гранулированной полимерной смеси выполняют посредством применения глубокой вытяжки, где применение глубокой вытяжки осуществляют при температуре от 200 до 500°С.
30. Способ по п. 29, отличающийся тем, что указанная гомогенная полимерная смесь содержит полимерную композицию, содержащую полимер сложного эфира целлюлозы в количестве по меньшей мере 50 мас.%, предпочтительно от 50 до 95 мас.%, более предпочтительно от 60 до 85 мас.%, и по меньшей мере один другой полимер в количестве 50 мас.% или менее, предпочтительно от 5 до 50 мас.%, более предпочтительно от 15 до 40 мас.%, исходя из общей массы полимерной композиции, и, возможно, добавки.
31. Способ по любому из пп. 20-24, отличающийся тем, что получение упаковочного материала из указанной гомогенной полимерной смеси и/или указанной гранулированной полимерной смеси выполняют посредством получения пленки экструзией с раздувом, где получение пленки экструзией с раздувом выполняют при температуре от 200 до 250°С, предпочтительно от 210 до 230°С.
32. Способ по п. 31, отличающийся тем, что указанная гомогенная полимерная смесь содержит полимерную композицию, содержащую полимер сложного эфира целлюлозы в количестве по меньшей мере 50 мас.%, предпочтительно от 60 до 90 мас.%, более предпочтительно от 60 до 75 мас.%, и по меньшей мере один другой полимер в количестве 50 мас.% или менее, предпочтительно от 10 до 40 мас.%, более предпочтительно от 25 до 40 мас.%, исходя из общей массы полимерной композиции, и, возможно, добавки.
33. Способ по любому из пп. 20-24, отличающийся тем, что получение упаковочного материала из указанной гомогенной полимерной смеси и/или указанной гранулированной полимерной смеси выполняют посредством способа получения пленки поливом, где способ получения пленки поливом осуществляют при температуре от 200 до 250°С, предпочтительно от 200 до 230°С, наиболее предпочтительно от 210 до 225°С.
34. Способ по п. 33, отличающийся тем, что указанная гомогенная полимерная смесь содержит полимерную композицию, содержащую полимер сложного эфира целлюлозы в количестве по меньшей мере 50 мас.%, предпочтительно от 60 до 95 мас.%, более предпочтительно от 70 до 95 мас.%, и по меньшей мере один другой полимер в количестве 50 мас.% или менее, предпочтительно от 1 до 40 мас.%, более предпочтительно от 5 до 30 мас.%, исходя из общей массы полимерной композиции, и, возможно, добавки.
35. Способ по любому из пп. 20-24, отличающийся тем, что способ включает получение упаковочного материала с использование способа, выбранного из группы, состоящей из способа получения пленки экструзией с раздувом, способа получения пленки поливом, литья под давлением, каландрирования, формования экструзией с раздувом, экструзии пленки, инжекционно-выдувного формования, литья под давлением с применением газа, инжекционно-выдувного формования с вытяжкой, ламинирования, центробежного формования, применения глубокой вытяжки, 3D-печати, термоформовки и вакуумного формования, предпочтительно способа получения пленки экструзией с раздувом, способа получения пленки поливом или литья под давлением, предпочтительно литья под давлением, инжекционно-выдувного формования, способа получения пленки экструзией с раздувом, экструзии пленки или применения глубокой вытяжки.
36. Упаковочный материал, полученный способом по любому из пп. 20-35.
37. Применение гомогенной смеси, содержащей полимерную композицию по любому из пп. 1-13, для изготовления упаковочного материала, выбранного, например, из липкой пленки, термоусадочной пленки, растягивающейся пленки, рукавной пленки или контейнерных вкладышей, пленок, предназначенных для потребительской упаковки (например, упаковочная пленка для замороженных продуктов, термоусадочная пленка для упаковки для транспортировки, пленка для заворачивания пищевых продуктов, упаковочные мешки или пленка для формовочно-фасовочно-укупорочных автоматов), пленки для ламинирования (например, ламинирование алюминия или бумаги, используемое для упаковки, например, молока или кофе), барьерной пленки (например, пленка, действующая как барьер для аромата или кислорода, используемая для упаковки пищевых продуктов, например, охлажденное мясо и сыр), пленок для упаковки лекарственных средств и изделий медицинского назначения, сельскохозяйственной пленки (например, пленка для парников, пленка для тепличной выгонки выращиваемых культур, силосная пленка, силосная растягивающаяся пленка), областей применения, связанных с экструдированным покрытием, мешка, коробки, контейнера, чехла, футляра или формованных 3D-объектов и/или других областей применения при упаковке товаров, таких как пищевые продукты, лекарственные средства и изделия медицинского назначения или косметические средства.